СПОСОБ ИЗГОТОВЛЕНИЯ УПЛОТНИТЕЛЬНОГО ЭЛЕМЕНТА РАЗЪЕМНОГО СОЕДИНЕНИЯ

1. Способ изготовления уплотнительного элемента разъемного соединения, включающий процесс обработки кольцевого уплотнительного выступа, имеющего уплотнительную и упорную поверхности, методом точения с последующей обработкой его в холодном состоянии методом пластической деформации с помощью обрабатывающего инструмента, отличающийся тем, что в процессе обработки методом точения предварительно формируют исходный кольцевой выступ с треугольным профилем, а последующую его обработку методом пластической деформации производят путем его свободного смятия от его вершины в направлении, перпендикулярном к упорной поверхности, процесс смятия исходного кольцевого выступа производят силой, эквивалентной превышению предела текучести обрабатываемого металла в 3,5…6,5 раза, и прекращают процесс смятия при контактировании рабочей поверхности обрабатывающего инструмента с упорной поверхностью исходного кольцевого выступа, при этом ширину b основания исходного кольцевого выступа определяют по зависимости
к
-0,03β
b=α+1,2·е,
к
где α - заданная ширина поверхности контакта кольцевого уплотнительного выступа, мм;
е - основание натурального логарифма;
β - среднее значение внутренних углов при основании исходного кольцевого выступа, которое выбирают в пределах 10…60º.
2. Способ по п.1, отличающийся тем, что процесс пластической деформации смятия исходного кольцевого выступа осуществляют с помощью жесткого штампа, имеющего плоскую и гладкую рабочую поверхность.
3. Способ по п.1, отличающийся тем, что процесс пластической деформации смятия исходного кольцевого выступа осуществляют с помощью обкатки цилиндрическим роликом с гладкой рабочей поверхностью.